FR 2750993 A1 19980116 FR 9708777 A 19970710 "Mélange stabilisant, composition le contenant et procédé l'utilisant pour stabiliser une polyoléfine" La présente invention concerne des mélanges stabi- lisants contenant A) une certaine amine à empêchement stérique, B) un composé du magnésium ou un composé du zinc et C) un absorbant de lumière UV et/ou un pigment, l'uti- lisation de ce mélange stabilisant pour stabiliser une polyoléfine contre une dégradation provoquée par la lumière, et la polyoléfine ainsi stabilisée. Divers mélanges stabilisants ont déjà été décrits dans l'art antérieur, par exemple dans les documents US-A- 4 929 652, US-A-5 037 870, EP-A-290 388, EP-A-468 923 et EP-A-690 094. Bien qu'il existe déjà un grand nombre de systèmes stabilisants, il est encore nécessaire d'améliorer la stabilité à la lumière des polyoléfines. Ainsi, la présente invention concerne un mélange stabilisant contenant A) soit (A1) au moins un composé de la formule (I) RT I Si-0 R2 H3C CH3 H3C 1 CN CH n dans laquelle R1 est un groupe alkyle en C1-C10, cycloalkyle en C5C12, cycloalkyle en C5-C12 substitué par un ou plusieurs groupes alkyle en C1-C4, phényle ou phényle substitué par un ou plusieurs groupes alkyle en C1-C10, R2 est un groupe alkylène en C3-C30, R3 est l'hydrogène; un groupe alkyle en C1-C8, O', OH, alcoxy en C1-C18, cycloalcoxy en C5-C12, -CH2CN, alcényle en C3-C6, phénylalkyle en C7-C9, phénylalkyle en C7-C9 qui est substitué sur le radical phényle par un ou plusieurs groupes alkyle en C1-C4; ou un groupe acyle en C1-C8, et n1 est un nombre de 2 à 50; soit (A2) un produit pouvant être obtenu en faisant réagir un produit, obtenu par réaction d'une polyamine de la formule (IIa) avec le chlorure cyanurique, avec un composé de la formule (IIb) H2N (CH2)nNH-(CH2)n- NH (CH2)n,, NH2 (lla) H-N-R4 (lib) H3C, CH3 H3C N CH3 Rs formules dans lesquelles n2' n2" et n2"' sont chacun, indépendamment des autres, un nombre de 2 à 12, R4 est l'hydrogène ou un groupe alkyle en C1-C12, cycloalkyle en C5-C12, phényle ou phénylalkyle en C7-C9, et R5 est tel que défini pour R3; B) de l'oxyde de magnésium, de l'hydroxyde de magnésium, de l'oxyde de zinc, de l'hydroxyde de zinc ou un sel organique de zinc ou de magnésium, ou une hydrotalcite; et C) soit (C1) un absorbant de lumière UV, soit (C2) un pigment, soit (C3) un absorbant de lumière UV et un pigment; à condition que, lorsque le composant A) est un produit pouvant être obtenu en faisant réagir un produit, obtenu par réaction d'une polyamine de formule (IIa) avec le chlorure cyanurique, avec un composé de formule (IIb), le composant B) soit l'oxyde de magnésium, l'hydroxyde de magnésium ou un sel organique de zinc ou de magnésium, ou une hydrotalcite. Lorsque le composant A) est un produit pouvant être obtenu en faisant réagir un produit, obtenu par réaction d'une polyamine de formule (IIa) avec le chlorure cyanu- rique, avec un composé de formule (IIb), le composant B) est de préférence l'oxyde de magnésium, l'hydroxyde de magnésium ou un sel organique de zinc ou de magnésium, très préféra- blement un sel organique de zinc ou de magnesium. Des exemples de groupe alkyle ayant jusqu'à 12 atomes de carbone sont les groupes méthyle, éthyle, propyle, isopropyle, n-butyle, sec-butyle, isobutyle, tert-butyle, 2-éthylbutyle, n-pentyle, isopentyle, 1méthylpentyle, 1,3-diméthylbutyle, n-hexyle, 1-méthylhexyle, n-heptyle, isoheptyle, 1,1,3,3-tétraméthylbutyle, 1-méthylheptyle, 3-méthylheptyle, n-octyle, 2-éthylhexyle, 1,1,3-triméthyl- hexyle, 1,1,3,3-tétraméthylpentyle, nonyle, décyle, undécyle, 1-méthylundécyle, dodécyle et 1,1,3,3,5,5-hexaméthylhexyle. L'une des significations préférées pour R1, R3, R4 et R5 est un groupe alkyle en C1-C4. Chacun de R1, R3 et R5 est en particulier un groupe méthyle et R4 est en particulier un groupe butyle. Des exemples de groupe alcoxy ne contenant pas plus de 18 atomes de carbone sont les groupes méthoxy, éthoxy, propoxy, isopropoxy, butoxy, isobutoxy, pentoxy, isopentoxy, hexoxy, heptoxy, octoxy, décyloxy, dodécyloxy, tétra- décyloxy, hexadécyloxy et octadécyloxy. L'une des signifi- cations préférées pour R3 et R5 est un groupe alcoxy en C6-C12, en particulier heptoxy et octoxy. Des exemples de groupe cycloalkyle en C5-C12 sont les groupes cyclopentyle, cycloheptyle, cyclooctyle et cyclododécyle. Un groupe cycloalkyle en C5-C8 est préféré, en particulier le groupe cyclohexyle. Un groupe cycloalkyle en C5-C12 substitué par un ou plusieurs groupes alkyle en CI-C4 est, par exemple, un groupe méthylcyclohexyle ou dim6thylcyclohexyle. Des exemples de groupe cycloalcoxy en C5-C12 sont les groupes cyclopentoxy, cyclohexoxy, cycloheptoxy, cyclooctoxy, cyclodécyloxy et cyclododécyloxy. Un groupe cycloalcoxy en C5-C8 est préféré, en particulier cyclo- pentoxy et cyclohexoxy. Un groupe phényle qui est substitué par un ou plusieurs groupes alkyle en C1-C10 est, par exemple, un groupe méthylphênyle, diméthylphényle, triméthylphényle, tert-butylphényle ou nonylphényle. Un groupe phénylalkyle en C7-C9 qui n'est pas substitué ou est substitué sur le radical phényle par un ou plusieurs groupes alkyle en C1-C4 est, par exemple, un groupe benzyle, phényléthyle, méthylbenzyle, diméthyl- benzyle, triméthylbenzyle ou tert-butylbenzyle. Le groupe benzyle est préféré. Des exemples de groupe alcényle en C3-C6 sont les groupes allyle, 2méthallyle, butényle, pentényle et hexényle. Le groupe allyle est préféré. L'atome de carbone à la position 1 est de préférence saturé. Un groupe acyle en C1-C8 est de préférence un groupe alcanoyle en C1-C8, alcénoyle en C3-C8 ou benzoyle. Des exemples sont les groupes formyle, acétyle, propionyle, butyryle, pentanoyle, hexanoyle, octanoyle, benzoyle, acroyle et crotonoyle. Le groupe acétyle est préféré. Des exemples de groupe alkylène ayant 3 à 10 atomes de carbone sont les groupes propylène, triméthylène, tétraméthylène, pentaméthylène, 2,2- diméthyltriméthylène, hexaméthylène, triméthylhexaméthylène, octaméthylène et décaméthylène. R2 est de préférence le groupe tri- méthylène. n1 est de préférence un nombre de 2 à 25, en particulier 2 à 20 ou 2 à 10. n2', n2" et n2" sont chacun de préférence, indépen- damment des autres, un nombre de 2 à 4. R3 et R5 sont chacun de préférence, indépendamment de l'autre, l'hydrogène ou un groupe alkyle en C1-C4, OH, alcoxy en C6-C12, cycloalcoxy en C5-C8, allyle, benzyle ou acétyle, en particulier l'hydrogène ou le groupe méthyle. R5 peut être, par exemple, un groupe alcoxy en C6-C12 ou cycloalcoxy en C5-C8. Les composés décrits en tant que composant (A1) sont essentiellement connus (et dans certains cas disponibles dans le commerce) et peuvent être préparés par des procédés connus, par exemple comme décrit dans les documents US-A- 051 458, US-A-5 514 738, US-A-4 477 615 et Chemical Abstracts-CAS N 136 504-96-6. Le composé décrit en tant que composant (A2) peut être préparé par analogie avec des procédés connus, par exemple par la réaction d'une polyamine de formule (IIa) avec le chlorure cyanurique en un rapport molaire de 1:2 à 1:4, en présence de carbonate de lithium, carbonate de sodium ou carbonate de potassium anhydre, dans un solvant organique tel que le 1,2-dichloréthane, le toluène, le xylène, le benzène, le dioxanne ou l'alcool tert-amylique, à une température de -20 C à +10 C, de préférence de -10 C à +10 C, notamment de 0 C à +10 C, pendant 2 à 8 heures, suivie par la réaction du produit résultant avec une 2,2,6,6-tétraméthyl-4-pipéridylamine de formule (IIb). Le rapport molaire entre la 2,2,6,6-tétraméthyl-4-pipéridyl- amine et la polyamine de formule (IIa) est, par exemple, de 4:1 à 8:1. La quantité totale de 2,2,6,6-tétraméthyl- 4-pipéridylamine peut être ajoutée en une seule portion ou en plusieurs portions à des intervalles de quelques heures. Le rapport molaire polyamine de formule (IIa): chlorure cyanurique:2,2,6, 6-tétraméthyl-4-pipéridylamine de formule (IIb) est de préférence de 1:3:5 à 1:3:6. L'exemple qui suit indique une manière de préparer le composé préféré du composant (A2). Exemple: On fait réagir 23,6 g (0,128 mol) de chlorure cyanurique, 7,43 g (0, 0426 mol) de NN'-bis(3-aminopropyl)- éthylènediamine et 18 g (0,13 mol) de carbonate de potassium anhydre à 5 C pendant 3 heures sous agitation dans 250 ml de 1,2-dichloréthane. Le mélange est réchauffé à la tempéra- ture ambiante pendant 4 heures de plus. On ajoute 27,2 g (0,128 mol) de N-(2,2,6,6-tétraméthyl-4-pipéridyl)butylamine et le mélange résultant est chauffé à 60 C pendant 2 heures. On ajoute un supplément de 18 g (0,13 mol) de carbonate de potassium anhydre et le mélange est chauffé à 60 C pendant encore 6 heures. Le solvant est éliminé par distillation sous un vide modéré (20 kPa) et remplacé par du xylène. On ajoute 18,2 g (0,085 mol) de N-(2,2,6,6tétraméthyl-15 4-pipéridyl)butylamine et 5,2 g (0,13 mol) d'hydroxyde de sodium broyé. Le mélange est chauffé au reflux pendant 2 heures et, après 12 heures de plus, l'eau formée au cours de la réaction est éliminée par distillation azéotropique. Le mélange est filtré. La solution est lavée à l'eau et20 déshydratée sur Na2SO4. Le solvant est évaporé et le résidu est séché entre 120 et 130 C sous vide (10 Pa). Le composé désiré est obtenu sous forme d'une résine incolore. En général, le composant (A2) peut être représenté, par exemple, par un composé de formule II-1, II-2 ou II-3. Il peut également être sous la forme d'un mélange de ces trois composés. HN (CH2) N 2N (CH2) N (CH2)- NH N N 2-12 N N2-12 NJN2-12 NN N NNN /.J"'N J N au R,4 /N N ôR4 R4_ N.N ", N. R4 H3C CH3 H3C tCH3 H3C) CH3 H3C CH ( CH3 H C N CH3 H3C CN CH3 H3C RN CH3 HCCHHC CH R5 Rs Rs 15 5 n2 HN -- (CH 2)212-N I ANR4 (CH2) 2-12 N N H3C DfjCH3 N (CH2)212 N-H HRs NRJN. NI: N N NL-, N- R, N N N R HIC)j)CH3" H3C H3CN CH3 HC CH H3CN CH3 H3CN CH, Rs R5 Rs RS S n2 (11-2) N (CH2) 2-2 N N -. N (CH2)2 12 (CH2)2 12 N 1 1N ")--NN R4 NH4 HC 0,CN 13 N1H NH'N H3C" NCH3 RR4 N -'N JL". R4 C> H -N, -R R5 I N N N R H3C (CH3 H3C)(> CH3 H3C)(CH 3H3C)()CH3 H3C INCH3 H3CNl CH3 H3C CH3HCN CH3 R5 Rs Rs R s n2 (11-3) Un cas particulier préféré de la formule (II-1) est HN (H(CH2)3 N (CH)2 N (CH2) 3NH N N NIN N N C4H H3C N CH3 H3C CH H N CH3 H3C N N H 3C C CHHH3C HHHn H H H H H In, Un cas particulier préféré de la formule (II-2) est HN (CH2) 3 N N "LN | N JN.1N-C.4HC n (OH2)2 HO H3ON CH3 H nHgC4 N N CNH-n n-H.C, N L-,H, n-HSC,, N /N- N\ N/'" N N"cH' H3C OCH. H3CH3C HCH3 H3C ? CHS H3NCHa Ha N H HHC C H3 H H H H ,,,.,. n2 Un cas particulier préféré de la formule (II-3) est ----; -" (CH2)2 N N N (O23(O) N O4H.-n /N N C4H NH H H3 CH3 H30C (CH3 n-HO4 C, /CHn n'H9 C4.n NI I 1s ->N1 H904 4F-n H N NN"N" N H3z H3C CH3 H3CN 3 OH Z4OH3 HC CH, 3 H30 C HC OH3 NOH H H H H n2 Dans les formules II-1 à II-3 ci-dessus, n2 est de pr6férence un nombre de 1 à 20. Le composant (A1) est de préférence UVASIL 299 ou UVASIL 125 et le composant (A2) est de préférence UVASORB HA88. Les espèces des groupes terminaux qui saturent les valences libres dans les compos6s de formules I, II-1, II-2 et II-3 dépendent des procédés employés pour leur préparation. Les groupes terminaux peuvent également être modifiés après la préparation des composés. Dans les composés de formule I, le groupe terminal lié à l'atome de silicium peut être, par exemple, (R1)3Si-O-, et le groupe terminal lié à l'oxygène peut être, par exemple, -Si(R1)3. Les composés de formule I peuvent également être sous la forme de composés cycliques sin3 est un nombre de 3 à 10, c'est-à-dire que les valences libres indiquées dans la formule développée forment alors une liaison directe. Dans les composés des formules II-1, II-2 et II-3, le groupe terminal lié au radical triazinique est, par exemple, Cl ou un groupe H3C CH3 Rgs-N N N R4 H3C CH3 et le groupe terminal lié au radical amino est, par exemple, l'hydrogène ou un groupe N N R4o t,. 'J,R4 N N H3C H3C CH3 H3 IN CH3 Rs Rs Une forme de réalisation préférée de la présente invention concerne un mélange stabilisant dans lequel le composant A) est au moins un composé de formule (I). Des mélanges stabilisants préférés sont ceux dans lesquels R1 est un groupe alkyle en C1-C4, cycloalkyle en C5-C8 ou phényle, R2 est un groupe alkylène en C3-C6, et n1 est un nombre de 2 à 25; n2' n2" et n2"' i sont chacun, indépendamment des autres, un nombre de 2 à 4, et R4 est un groupe alkyle en C1-C4. Des mélanges stabilisants particulièrement préférés sont ceux dans lesquels le composé de formule (I) est CH3C I si-0- (CH2)3 O H3C CH3 H3C CH3 H -ni n1 étant un nombre de 2 à 20; le composé de formule (IIa) est H2N (CH2)3 NH- (CH2)2 NH (CH2)3 - NH2 et le composé de formule (IIb) est H-N-C4H9-n H3C N CH3 H3C N CH3 H Le sel organique de zinc ou de magnésium mentionné pour le composant B) est de préférence un composé de formule MeL2 o Me est le zinc ou le magnésium et L est un anion d'un acide organique ou d'un énol. L'acide organique peut être, par exemple, un acide sulfonique, un acide sulfinique, un acide phosphonique ou un acide phosphinique, mais c'est de préférence un acide carboxylique. L'acide peut être aliphatique, aromatique, araliphatiqueoucycloaliphatique; il peut être linéaire ou ramifié; il peut être substitué 1 1 par des groupes hydroxyle ou alcoxy; il peut être saturé ou insaturé et il contient de préférence 1 à 24 atomes de carbone. Des exemples d'acides carboxyliques de ce type sont l'acide formique, acétique, propionique, butyrique, isobuty- rique, caproïque, 2-éthylcaproique, caprylique, caprique, laurique, palmitique, stéarique, béhénique, oléique, lactique, ricinoléique, 2-éthoxypropionique, benzoïque, salicylique, 4- butylbenzoïque, toluique, 4-dodécylbenzoïque, phénylacétique, naphtylacétique, cyclohexanecarboxylique, 4-butylcyclohexanecarboxylique ou cyclohexylacétique. L'acide carboxylique peut également être un mélange tech- nique d'acides carboxyliques, par exemple des mélanges techniques d'acides gras ou des mélanges techniques d'acides benzoïques alkylés. Des exemples d'acide organiques contenant du soufre ou du phosphore sont l'acide méthanesulfonique, éthane- sulfonique, a,a-diméthyléthanesulfonique, n-butanesulfonique, ndodécanesulfonique, benzènesulfonique, toluènesulfonique, 4nonylbenzènesulfonique, 4-dodécylbenzènesulfonique ou cyclohexanesulfonique, l'acide dodécanesulfinique, benzène- sulfinique ou naphtalènesulfinique, l'acide butylphosphonique ou phénylphosphonique, le phénylphosphonate de monométhyle ou de monoéthyle, le benzylphosphonate de monobutyle, l'acide dibutylphosphinique ou l'acide diphénylphosphinique. Si L est un anion énolate, c'est de préférence un anion d'un composé P-dicarbonylé ou d'un o-acylphénol. Des exemples de composés P-dicarbonylés sont l'acétyl- acétone, la benzoylacétone, le dibenzoylméthane, l'acétyl- acétate d'éthyle, l'acétylacétate de butyle, l'acétylacétate de lauryle ou la a-acétylcyclohexanone. Des exemples de o-acylphénols sont le 2acétylphénol, le 2-butyrylphénol, le 2-acétyl-1-naphtol, le 2-benzoylphénol ou le salicyl- aldéhyde. L'énolate est de préférence l'anion d'un composé 3-dicarbonylé ayant 5 à 20 atomes de carbone. Une hydrotalcite préférée est Mg4 5A12(OH)13'CO3*3,5H20 ( DHT-4A, Kyowa Chemical Industries Co. Ltd.). Des exemples préférés de composant B) sont l'acétate, le laurate et le stéarate de magnésium, le formiate, l'acétate, l'oenanthate, le laurate et le stéarate de zinc, et l'acétylacétonate de zinc et l'acétylacétonate de magnesium. Dans une forme de réalisation préférée de la présente invention, le composant B) est un sel organique de zinc ou de magnésium qui est de préférence un acétyl- acétonate ou un monocarboxylate aliphatique ayant, par exemple, 1 à 24 atomes de carbone. L'absorbant de lumière UV du composant C) est de préférence un 2-(2'hydroxyphényl)benzotriazole, une 2-hydroxybenzophénone, un ester d'acide benzoïque substitué ou non substitué, un acrylate, un oxamide, une 2-(2-hydroxy- phényl)-1,3,5-triazine, un monobenzoate de résorcinol ou une formamidine. Le 2-(2'-hydroxyphényl)benzotriazole est, par exemple, le 2-(2'-hydroxy5'-méthylphényl)benzotriazole, le 2-(3',5'-di-tert-butyl-2'hydroxyphényl)benzotriazole, le 2-(5'-tert-butyl-2'hydroxyphényl)benzotriazole, le 2-(2'-hydroxy-5'-(1,1,3,3-tétraméthylbutyl)phényl)- benzotriazole, le2-(3',5'-di-tert-butyl-2'-hydroxyphényl)- -chlorobenzotriazole, le 2-(3'-tert-butyl-2'-hydroxy-5'- méthylphényl)-5-chlorobenzotriazole, le 2-(3'-sec-butyl-5'- tert-butyl-2'-hydroxyphényl)benzotriazole, le 2-(2'-hydroxy- 4'-octyloxyphényl)benzotriazole, le 2-(3',5'-di-tert-amyl- 2'-hydroxyphényl)benzotriazole, le 2-(3',5'-bis(a,a-di- méthylbenzyl)-2'-hydroxyphényl)benzotriazole, un mélange de 2-(3'- tert-butyl-2'-hydroxy-5'-(2-octyloxycarbonyléthyl)- phényl)-5-chlorobenzotriazole, 2-(3'-tert-butyl-5'-[2-(2- éthylhexyloxy)carbonyléthyl]-2'-hydroxyphényl)-5-chloro- benzotriazole, 2-(3'-tert-butyl-2'-hydroxy-5'-(2-méthoxy- carbonyléthyl)phényl)-5-chlorobenzotriazole, 2-(3'-tert- butyl-2'hydroxy-5'-(2-méthoxycarbonyléthyl)phényl)benzo-35 triazole,2-(3'-tertbutyl-2'-hydroxy-5'-(2-octyloxycarbonyl- éthyl)phényl)benzotriazole, 2-(3'-tert-butyl-5'-[2-(2-éthylhexyloxy)carbonyléthyl]-2'-hydroxyphényl)benzotriazole, 2-(3'-dodécyl-2'hydroxy-5'-méthylphényl)benzotriazole et 2-(3'-tert-butyl-2'-hydroxy-5'-(2-isooctyloxycarbonyléthyl)- ph6nylbenzotriazole, le 2,2'-méthylène-bis[4-(1,1,3,3-tétra- méthylbutyl)-6-benzotriazole-2-ylph6nol] ou le produit de transestérification du 2-[3'-tert-butyl-5'-(2-méthoxy- carbonyléthyl)-2'hydroxyphényl]-2H-benzotriazole avec le polyéthylène-glycol 300; ou [RCH2CH2-COO(CH2)31-2 o R= 3'-tert-butyl-4'-hydroxy-5'-2H-benzotriazole-2-ylphényle. Des espèces préf6rées sont le 2-(3',5'-di-tert- butyl-2'-hydroxyphényl)-5-chlorobenzotriazole, le 2-(3'- tert-butyl-2'-hydroxy-5'-méthylphényl)-5-chlorobenzotriazole etle 2-(3',5'-di-tert-amyl-2'-hydroxyphényl)benzotriazole. La 2-hydroxybenzophénone est, par exemple, un dérivé ayant la configuration de substitution 4-hydroxy, 4-mèthoxy, 4-octyloxy, 4-décyloxy, 4-dodécyloxy, 4-benzyloxy, 4,2',4'- trihydroxy ou 2'-hydroxy-4,4'-dim6thoxy. La 2-hydroxy- 4-octyloxybenzophénone est préférée. L'ester d'un acide benzoïque substitué ou non substitué est, par exemple, le salicylate de 4-tert-butyl- phényle, le salicylate de phényle, le salicylate d'octyl- ph6nyle, le dibenzoylrésorcinol, le bis(4-tert-butyl- benzoyl)résorcinol, le benzoylrésorcinol, le 3,5-di-tert- butyl-4-hydroxybenzoate de 2,4-di-tert-butylphényle, le 3,5-di-tertbutyl-4-hydroxybenzoate d'hexadécyle, le 3,5-di-tert-butyl-4hydroxybenzoate d'octadécyle ou le 3,5-di-tert-butyl-4-hydroxybenzoate de 2-méthyl-4,6-di- tert-butylphényle. Des espèces préférées sont le 3,5-di-tert-butyl- 4-hydroxybenzoate de 2,4-di-tert-butylphényle et le 3,5-di- tert-butyl-4-hydroxybenzoate d'hexadécyle. L'acrylate est, par exemple, le a-cyano-3,3-diphényl- acrylate d'éthyle, le a-cyano-3,P-diphénylacrylate d'iso- octyle, le a-carbométhoxycinnamate de méthyle, le a-cyano- P-méthyl-p-méthoxycinnamate de méthyle, le a-cyano-3-méthyl- p-méthoxycinnamate de butyle, le a-carbométhoxy-p-méthoxy- cinnamate de méthyle ou la N-(3-carbométhoxy-1-cyanovinyl)- 2-méthylindoline. L'oxamide est, par exemple, le 4,4'-dioctyloxy- oxanilide, le 2,2'-diéthoxyoxanilide, le 2,2'-dioctyloxy- ,5'-di-tert-butoxanilide, le 2,2'-didodécyloxy-5,5'-di- tert-butoxanilide, le 2-éthoxy-2'-éthyloxanilide, le N,N'- bis(3-diméthylaminopropyl)oxamide, le 2-éthoxy-5-tert-butyl- 2'-éthoxanilide ou son mélange avec le 2-éthoxy-2'-éthyl- ,4'-di-tert-butoxanilide, ou les mélanges d'ortho- et para- diméthoxy-oxanilides ou les mélanges de o- et p-diéthoxy- * oxanilides. La 2-(2-hydroxyphényl)-1,3,5-triazine est, par exemple, la 2,4,6-tris(2-hydroxy-4-octyloxyphényl)-1,3,5- triazine, la 2-(2-hydroxy-4-octyloxyphényl)-4,6-bis(2,4- diméthylphényl)-1,3,5-triazine, la 2-(2,4-dihydroxyphényl)- 4,6-bis(2,4-diméthylphényl)-1,3,5-triazine, la 2,4-bis- (2-hydroxy-4-propyloxyphényl)-6-(2,4-diméthylphényl)- i1,3,5-triazine, la 2-(2-hydroxy-4-octyloxyphényl)-4,6-bis- (4-méthylphényl)-1,3,5-triazine, la 2-(2-hydroxy-4-dodécyl- oxyphényl)-4,6-bis(2,4-diméthylphényl)-1,3,5-triazine, la 2-(2-hydroxy-4-tridécyloxyphényl)-4,6-bis(2,4-diméthyl- phényl)-1,3,5-triazine, la 2-[2-hydroxy-4-(2-hydroxy- 3-butyloxypropoxy)phényl]-4,6-bis(2,4-diméthylphényl)-1,3,5- triazine, la 2-[2-hydroxy-4-(2-hydroxy-3-octyloxypropyloxy)- phényl]-4,6-bis(2,4-diméthylphényl)-1,3,5-triazine, la 2-[4- (dodécyloxy/tridécyloxy-2-hydroxypropoxy)-2-hydroxyphényl]- 4,6-bis(2,4-diméthylphényl)-1,3,5-triazine, la 2-[2-hydroxy- 4-(2-hydroxy-3-dodécyloxypropoxy)phényl]-4,6-bis(2,4-di- méthylphényl)-1,3,5-triazine, la 2-(2-hydroxy-4-hexyloxy)- phényl-4,6-diphényl-1,3,5-triazine, la 2-(2-hydroxy- 4-méthoxyphényl)-4,6-diphényl-1,3,5-triazine, la 2,4,6-tris- [2-hydroxy-4-(3-butoxy-2-hydroxypropoxy)phényl]-1,3,5- triazine ou la 2-(2-hydroxyphényl)-4-(4-méthoxyphényl)- 6-phényl-1,3,5-triazine. Des espèces préférées sont la 2-(2-hydroxy-4octyl- oxyphényl)-4,6-bis(2,4-diméthylphényl)-1,3,5-triazine et la 2-(2-hydroxy-4-hexyloxy)phényl-4,6-diphényl-1,3,5-triazine. Le monobenzoate de résorcinol est, par exemple, le composé de formule C OH Gr NO OH- La formamidine est, par exemple, le composé de formule C OCH C2Hs HsC20-C...CH-N L'absorbant de lumière UV du composant C) est, en particulier, un 2-(2'-hydroxyphényl)benzotriazole, une 2hydroxybenzophénone ou une 2-(2-hydroxyphényl)-1,3,5- triazine. Le composant C) est de préférence un absorbant de lumière UV. Le pigment du composant C) peut être un pigment organique ou minéral. Des exemples de pigments minéraux sont le bioxyde de titane, l'oxyde de zinc, le noir de carbone, le sulfure de cadmium, le séléniure de cadmium, l'oxyde de chrome, l'oxyde de fer, l'oxyde de plomb, etc. Des exemples de pigments organiques sont les pigments azoiques, les anthraquinones, les phtalocyanines, les tétrachloro-isoindolinones, les quinacridones, les isoindolines, les pérylènes, les pyrrolopyrroles (tels que le Pigment Rouge 254), etc.20 Tous les pigments décrits dans "Plastics Additives Handbook" de Gâchter et MUller, 3ème Édition, Hanser Publishers, Munich Vienne New York, pages 647 à 659, peuvent être utilisés comme pigment du composant C). Un pigment particulièrement préféré est le bioxyde de titane. Une autre forme de réalisation préférée de la présente invention est un mélange stabilisant contenant A) un composé de formule CHA3 Si-O.. f (CH2)3 H3C CH3 H3C N CH3 H n1 n1 étant un nombre de 2 à 20; ou un produit pouvant être obtenu en faisant réagir un produit, obtenu par réaction d'une polyamine de formule H2N - (CH2) NH-(CH2)- NH (CH2)3 NH2 3 2 avec du chlorure cyanurique, avec un composé de formule H-N-C4H9-n H3C CH3 H3C N CH3 H B) du stéarate de magnésium, et C) le composé OH C(CH3)3 ci N' N CH3 ou TiO2. Le mélange stabilisant selon la présente invention est utile pour stabiliser des polyoléfines. Des exemples de polyoléfines appropriées sont donnés dans ce qui suit. 1. Polymères de monooléfines et dioléfines, par exemple le polypropylène, le polyisobutylène, le poly- but-1-ène, le poly-4-méthylpent-1-ène, le polyisoprène ou le polybutadiène, ainsi que les polymères de cyclooléfines telles que le cyclopentène ou le norbornène, le polyéthylène (qui peut facultativement être réticulé), par exemple le polyéthylène haute densité (PEHD), le polyéthylène haute densité à poids moléculaire élevé (PEHD-PME), le polyéthylène haute densité à poids moléculaire ultra-élevé (PEHD-PMUE), le polyéthylène moyenne densité (PEMD), le polyéthylène basse densité (PEBD), le polyéthylène basse densité linéaire (PEBDL), le polyéthylène basse densité ramifié (PEBDR). Les polyoléfines, c'est-à-dire les polymères de monooléfines illustrés par des exemples dans le paragraphe précédent, de préférence le polyéthylène et le polypropylène, peuvent être préparées par différents procédés, et notamment ceux qui suivent: a) Polymérisation radicalaire (normalement sous haute pression et à température élevée). b) Polymérisation catalytique en utilisant un catalyseur qui contient normalement un ou plu- sieurs métaux des Groupes IVb, Vb, VIb ou VIII du Tableau Périodique. Ces métaux ont habituel- lement un ou plusieurs ligands, typiquement des oxydes, halogénures, alcoolates, esters, éthers, amines, groupes alkyle, groupes alcényle et/ou groupes aryle qui peuvent coordinés par des liaisons x ou a. Ces complexes métalliques peuvent être sous la forme libre ou être fixés sur des substrats, typiquement sur une forme activée de chlorure de magnésium, chlorure de titane-III, alumine ou oxyde de silicium. Ces catalyseurs peuvent être solubles ou insolubles dans le milieu de polymérisation. Les catalyseurs peuvent être utilisés isolément dans la poly- mérisation ou bien on peut utiliser d'autres activateurs, typiquement des alkylmétaux, des hydrures métalliques, des halogénures d'alkylmétaux, des oxydes d'alkylmétaux ou des alkylmétaloxanes, lesdits métaux étant des éléments des Groupes Ia, IIa et/ou IIIa du Tableau Périodique. Les activateurs peuvent être modifiés convenablement avec des groupes ester, éther, amine ou éther silylique supplé- mentaires. Ces systèmes catalytiques sont habituellement dénommés Phillips, Standard Oil Indiana, Ziegler(-Natta), TNZ (Du Pont), métal- locènes ou catalyseurs monosites (SSC). 2. Mélanges des polymères mentionnés en 1), par exemple les mélanges de polypropylène et polyisobutylène, de polypropylène et polyéthylène (par exemple PP/PEHD, PP/PEBD) et les mélanges de différents types de polyéthylène (par exemple PEBD/PEHD). 3. Copolymères de monooléfines et dioléfines entre elles ou avec d'autres monomères vinyliques, par exemple les copolymères éthylène/propylène, le polyéthylène basse densité linéaire (PEBDL) et ses mélanges avec le poly- éthylène basse densité (PEBD), les copolymères propylène/ but-1-ène, les copolymères propylène/isobutylène, les copolymères éthylène/but-1-ène, les copolymères éthylène/ hexène, les copolymères éthylène/méthylpentène, les copoly- mères éthylène/heptène, les copolymères éthylène/octène, les copolymères propylène/butadiène, les copolymères isobutylène/isoprène, les copolymères éthylène/acrylate d'alkyle, les copolymères éthylène/méthacrylate d'alkyle, les copolymères éthylène/acétate de vinyle et leurs copoly- mères avec l'oxyde de carbone ou les copolymères éthylène/ acide acrylique et leurs sels (ionomères) ainsi que les terpolymères d'éthylène avec le propylène et un diène tel que l'hexadiène, le dicyclopentadiène ou l'éthylidène- norbornène; et les mélanges de ces copolymères entre eux et avec les polymères mentionnés en 1) ci-dessus, par exemple des mélanges polypropylène/copolymères éthylène- propylène, PEBD/copolymères éthylène-acétate de vinyle (EVA), PEBD/copolymères éthylène-acide acrylique (EAA), PEBDL/EVA et PEBDL/EAA, et les copolymères alternés ou statistiques polyalkylène/oxyde de carbone et leurs mélanges avec d'autres polymères, par exemple des polyamides. L'invention concerne donc également une composition contenant une polyoléfine et le nouveau mélange stabilisant. Les polyoléfines mentionnées ci-dessus dans la section 1 sont préférées. Le polyéthylène et le polypropy- lène sont particulièrement préférés, ainsi qu'un copolymère de polyéthylène ou de polypropylène. Les composants du nouveau mélange stabilisant peuvent être ajoutés à la matière à stabiliser soit indivi- duellement, soit sous forme d'un mélange d'entre eux. Le composant (A) est de préférence présent en une quantité de 0,01 à 5 %, notamment 0,05 à 1 %; le composant (B) est de préférence présent en une quantité de 0,005 à 1 %, notamment 0,025 à 0,2 %; le composant (C1) est de préfé- rence présent en une quantité de 0,01 à 1%, le composant (C2) est de préférence présent en une quantité de 0,01 à 10 % et le composant (C3) est de préférence présent en une quantité de 0,01 à 10 %. "%" signifie "% en poids par rapport à la matière à stabiliser". Le rapport de l'absorbant de lumière UV au pigment dans le composant (C3) est de préférence de 2:1 à 1:10. Le rapport des composants (A):(B) est de préférence de 30:1 à 1:30, par exemple de 20:1 à 1:20 ou 20:1 à 1:10. Le rapport des composants (A):(C1) est de préférence de 1:20 à 30:1, par exemple de 1:10 à 20:1 ou 1:5 à 20:1. Le rapport des composants (A):(C2) est de préférence de 1:30 à 30:1, par exemple de 1:20 à 20:1 ou 1:10 à 10:1. Le rapport des composants (A):(C3) est de préférence de 1:30 à 30:1, par exemple de 1:20 à 20:1 ou 1:10 à 10:1. Le nouveau mélange stabilisant ou ses composants individuels peuvent être incorporés dans la polyoléfine par des techniques connues, par exemple avant ou pendant la mise en forme ou en appliquant les composés dissous ou dispersés à la polyoléfine, si nécessaire avec évaporation subséquente du solvant. Les composants individuels du nouveau mélange stabilisant peuvent être ajoutés aux matières à stabiliser sous la forme d'une poudre, de granulés ou d'un mélange- maitre, o ces composants sont contenus en une concentration de, par exemple, 2,5 à 25 % en poids. Si cela est souhaité, les composants du nouveau mélange stabilisant peuvent être mélangés entre eux à l'état fondu avant incorporation à la polyoléfine. Le nouveau mélange stabilisant ou ses composants peuvent être ajoutés avant ou pendant la polymérisation ou avant la réticulation. Les matières ainsi stabilisées peuvent être uti- lisées sous une grande diversité de formes, par exemple sous forme de pellicules, fibres, bandes, compositions à mouler, profilés, ou comme liants pour peintures, adhésifs ou mastics. La polyoléfine stabilisée de l'invention peut contenir en outre divers additifs classiques. Des exemples de ces additifs sont les suivants: 1. Antioxydants 1.1. Monophénols alkylés, par exemple: 2,6-di-tert-butyl- 4-méthylphénol, 2-tert-butyl-4,6-diméthylphénol, 2,6-di- tert-butyl-4-éthylphénol, 2,6-di-tert-butyl-4-n-butylphénol, 2,6-di-tert-butyl-4-isobutylphénol, 2,6-dicyclopentyl- 4-méthylphénol, 2-(a-méthylcyclohexyl)-4,6-diméthylphénol, 2,6dioctadécyl-4-méthylphénol, 2,4,6-tricyclohexylphénol, 2,6-di-tert-butyl4-méthoxyméthylphénol, nonylphénols qui sont linéaires ou ramifiés dans les chaînes latérales, par exemple 2,6-dinonyl-4-méthylphénol, 2,4-diméthyl- 6-(1'-méthylundéc-1'-yl)phénol, 2,4-diméthyl-6-(1'-méthyl- heptadéc-1'yl)phénol, 2,4-diméthyl-6-(1'-méthyltridéc- 1'-yl)phénol et leurs mélanges. 1.2. Alkylthiométhylphénols, par exemple: 2,4-dioctylthio- méthyl-6tert-butylphénol, 2,4-dioctylthiométhyl-6-méthyl- phénol, 2,4-dioctylthiométhyl-6-éthylphénol, 2,6-didodécyl- thiométhyl4-nonylphénol. 1.3. Hydroquinones et hydroquinones alkylées, par exemple: 2,6-di-tert-butyl-4-m6thoxyphénol, 2,5-di-tert-butylhydro- quinone, 2,5-di-tert-amylhydroquinone, 2,6-diphényl-4-octa- décyloxyphénol, 2,6-di-tert-butylhydroquinone, 2,5-di- tert-butyl-4-hydroxyanisole, 3,5-di-tert-butyl-4-hydroxy- anisole, stéarate de 3,5-di-tert-butyl-4-hydroxyphényle, adipate de bis(3,5-di-tert-butyl-4-hydroxyphényle). 1.4. Tocophérols, par exemple: a-tocophérol, 3-tocoph6rol, y-tocophérol, 6-tocoph6rol et leurs mélanges (Vitamine E). 1.5. Thioéthers de diphényle hydroxylés, par exemple: 2,2'-thiobis(6-tert-butyl-4-méthylphénol), 2,2'-thiobis- (4-octylphénol),4,4'-thiobis(6-tert-butyl-3-méthylphénol), 4,4'-thiobis(6-tert-butyl-2-méthylphénol), 4,4'-thiobis- (3,6-di-sec-amylphénol), disulfure de 4,4'-bis(2,6-dim6thyl- 4-hydroxyphényle). 1.6. Alkylidène-bisphénols, par exemple: 2,2'-méthylène- bis(6-tert-butyl-4-méthylphénol), 2,2'-méthylène-bis- (6-tert-butyl-4-éthylphénol), 2,2'-méthylène-bis[4-méthyl- 6-(a-méthylcyclohexyl)phénol],2,2'-méthylène-bis(4-méthyl- 6-cyclohexylphénol), 2,2'-méthylène-bis(6-nonyl-4-méthyl- phénol), 2, 2'-méthylène-bis(4,6-di-tert-butylphénol), 2,2'- éthylidène-bis(4,6-di-tert-butylphénol), 2,2'-éthylidène- bis(6-tertbutyl-4-isobutylphénol), 2,2'-méthylène-bis- [6-(a-méthylbenzyl)-4-nonylphénol], 2,2'-méthylène-bis- [6-(a,a-diméthylbenzyl)-4-nonylphénol], 4,4'-méthylène- bis(2,6-ditert-butylphénol), 4,4'-méthylène-bis(6-tert- butyl-2-méthylphénol), 1,1-bis(5-tert-butyl-4-hydroxy- 2méthylphényl)butane, 2,6-bis(3-tert-butyl-5-méthyl- 2-hydroxybenzyl)-4-méthylphénol, 1,1,3-tris(5-tert-butyl- 4-hydroxy-2-méthylphényl)butane, 1,1-bis(5-tert-butyl- 4-hydroxy-2-méthylphényl)-3-n-dodécylmercaptobutane, bis[3,3-bis(3'tertbutyl-4'-hydroxyphényl)butyrate] d'éthylène-glycol, bis(3-tert-butyl-4-hydroxy-5-méthyl- phényl)dicyclopentadiène, téréphtalate de bis[2-(3'-tert- butyl-2'-hydroxy-5'-méthylbenzyl)-6-tert-butyl-4-méthyl- phényle], 1, 1-bis(3,5-diméthyl-2-hydroxyphényl)butane, 2,2-bis(3,5-di-terL-butyl-4-hydroxyphényl)propane,2,2-bis- (5-tert-butyl-4-hydroxy-2-méthylphényl)-4-n-dodécylmercapto- butane, 1,1,5,5-tétra(5-tert-butyl-4-hydroxy-2-méthyl- phényl)pentane. 1.7. Composés O-, N- et S-benzylés, par exemple: 3,5,3', 5'- tétra-tert-butyl-4,4'-dihydroxy(oxyde de dibenzyle), 4-hydroxy-3,5diméthylbenzylthioglycolated'octadécyle, 4-hydroxy-3,5-di-tertbutylbenzylthioglycolate de tridécyle, tris(3,5-di-tert-butyl-4-hydroxybenzyl)amine, dithiotéré- phtalate de bis(4-tert-butyl-3-hydroxy-2,6-diméthylbenzyle), sulfure de bis(3,5-di-tert-butyl-4-hydroxybenzyle), 3,5-di- tert-butyl-4-hydroxybenzylthioglycolate d'isooctyle. 1.8. Malonates hydroxybenzylés, par exemple: 2,2-bis(3,5- di-tert-butyl-2-hydroxybenzyl)malonate de dioctadécyle, 2-(3-tert-butyl-4-hydroxy-5-méthylbenzyl)malonate de diocta- décyle, 2,2-bis(3,5-di-tert-butyl-4-hydroxybenzyl)malonate de didodécylmercaptoéthyle, 2,2-bis(3,5-di-tert-butyl- 4-hydroxybenzyl)malonate de bis[4-(1,1,3,3-tétraméthyl- butyl)phényle]. 1.9. Composés hydroxybenzylés aromatiques, par exemple: 1,3,5-tris(3,5-di-terL-butyl-4-hydroxybenzyl)-2,4,6-tri- méthylbenzène, 1,4-bis(3,5-di-tert-butyl-4-hydroxybenzyl)- 2,3,5,6-tétraméthylbenzène, 2,4,6-tris(3,5-di-tert-butyl- 4-hydroxybenzyl)phénol. 1.10. Composés triaziniques, par exemple: 2,4-bis(octyl- mercapto)-6(3,5-di-tert-butyl-4-hydroxyanilino)-1,3,5- triazine, 2-octylmercapto-4,6-bis(3,5-di-tert-butyl- 4-hydroxyanilino)1,3,5-triazine, 2-octylmercapto-4,6-bis- (3,5-di-tert-butyl-4-hydroxyphénoxy)-1,3,5-triazine, 2,4,6-tris(3,5-di-tert-butyl-4-hydroxyphénoxy)-1,2,3- triazine, isocyanurate de 1,3,5-tris(3,5-di-tert-butyl- 4-hydroxybenzyle), isocyanurate de 1,3,5-tris(4-tert-butyl- 3-hydroxy-2,6-diméthylbenzyle),2,4,6-tris(3,5-di-tert-butyl- 4-hydroxyphényléthyl)-1,3,5-triazine, 1,3,5-tris(3,5-di- Lert-butyl-4-hydroxyphénylpropionyl)-hexahydro-1,3,5- triazine, isocyanurate de 1,3,5-tris(3,5-dicyclohexyl- 4-hydroxybenzyle). 1.11. Benzylphosphonates, par exemple: 2,5-di-tert-butyl- 4-hydroxybenzylphosphonate de dim6thyle, 3,5-di-tert-butyl- 4-hydroxybenzylphosphonate de diéthyle, 3,5-di-tert-butyl- 4-hydroxybenzylphosphonate de dioctad6cyle, 5-tert-butyl- 4-hydroxy-3-m6thylbenzylphosphonate de dioctad6cyle, le sel de calcium de l'ester monoéthylique de l'acide 3,5-di-tert- butyl-4-hydroxybenzylphosphonique. 1.12. Acylaminoph6nols, par exemple: 4-hydroxylauranilide, 4-hydroxystéaranilide, N-(3,5-di-tert-butyl-4-hydroxy- ph6nyl)carbamate d'octyle. 1.13. Esters de l'acide P-(3,5-di-tert-butyl-4-hydroxy- ph6nyl)propionique avec des mono- ou polyalcools, par exemple avec le méthanol, l'éthanol, le n-octanol, l'iso- octanol, l'octadécanol, le 1,6-hexanediol, le 1,9-nonane- diol, l'6thylène-glycol, le 1,2-propanediol, le néopentyl- glycol, le thiodi6thylène-glycol, le diéthylène-glycol, le tri6thylèneglycol, le pentaérythritol, l'isocyanurate de tris(hydroxyéthyle), le N, N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.14. Esters de l'acide f-(5-tert-butyl-4-hydroxy-3-méthyl- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'6thylène-glycol, le 1,2-propanediol, le néopentyl- glycol, le thiodiéthylène-glycol, le diéthylène-glycol, le triéthylèneglycol, le pentaérythritol, l'isocyanurate de tris(hydroxyéthyle), le N, N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.15. Esters de l'acide -(3, 5-dicyclohexyl-4-hydroxyphényl)- propionique avec des mono- ou polyalcools, par exemple avec le méthanol, l'éthanol, l'octanol, l'octadécanol, le 1,6-hexanediol, le 1,9-nonanediol, l'éthylène-glycol, le 1,2-propanediol, le néopentyl-glycol, le thiodiéthylène- glycol, le diéthylène-glycol, le triéthylène-glycol, le pentaérythritol, l'isocyanurate de tris(hydroxyéthyle), le N,N'-bis(hydroxyéthyl)oxamide, le 3-thia-undécanol, le 3-thiapentadécanol, le triméthylhexanediol, le triméthylol- propane, le 4-hydroxyméthyl-1-phospha-2,6,7-trioxabicyclo- [2.2.2]octane. 1.16. Esters de l'acide 3,5-di-tert-butyl-4-hydroxyphényl- acétique avec des mono- ou polyalcools, par exemple avec le méthanol, l'éthanol, l'octanol, l'octadécanol, le 1,6- hexanediol, le 1,9-nonanediol, l'éthylène-glycol, le 1,2- propanediol, le néopentyl-glycol, le thiodiéthylène-glycol, le diéthylène-glycol, le triéthylène-glycol, le penta- érythritol, l'isocyanurate de tris(hydroxyéthyle), le N,N'- bis(hydroxyéthyl)oxamide, le 3-thia-undécanol, le 3-thia- pentadécanol, le triméthylhexanediol, le triméthylolpropane, le 4-hydroxyméthyl-1-phospha-2,6,7-trioxabicyclo[2.2.2]- octane. 1.17. Amides de l'acide P-(3,5-di-tert-butyl-4-hydroxy- phényl)propionique, par exemple: N,N'-bis(3,5-di-tert- butyl-4-hydroxyphénylpropionyl)hexaméthylènediamine, N,N'-bis(3,5-di-tert-butyl-4-hydroxyphénylpropionyl)- triméthylènediamine, N,N'-bis(3,5-di-tert-butyl-4-hydroxy- phénylpropionyl)hydrazine. 1.18. Acide ascorbique (vitamine C) 1.19. Antioxydants aminés, par exemple: N,N'-diisopropyl- p-phénylènediamine, N,N'-di-sec-butyl-p-phénylènediamine, N,N'-bis(1,4-diméthylpentyl)-p-phénylènediamine, N,N'-bis- (1-éthyl-3-méthylpentyl)-p-phénylènediamine, N,N'-bis- (1-méthylheptyl)-p-phénylènediamine, N,N'-dicyclohexyl- p-phénylènediamine, N,N'-diphényl-p-phénylènediamine, N,N'-bis(2-naphtyl)-p-phénylènediamine, N-isopropyl- N'-phényl-pphénylènediamine, N-(1,3-diméthylbutyl)- N'-phényl-p-phénylènediamine,N-(1-méthylheptyl)-N'-phényl- pphénylènediamine, N-cyclohexyl-N'-phényl-p-phénylène- diamine, 4-(ptoluène-sulfamoyl)diphénylamine, N,N'-diméthyl-35 N,N'-di-sec-butyl-pphénylènediamine, diphénylamine, N-allyldiphénylamine, 4isopropoxydiphénylamine, N-phényl- 1-naphtylamine, N-(4-tert-octylphényl)-1l-naphtylamine, N-phényl-2naphtylamine, diphénylamine octylée telle que la p,p'-di-tertoctyldiphénylamine, 4-n-butylaminophénol, 4-butyrylaminophénol, 4-nonanoylaminophénol, 4-dodécanoyl- aminophénol, 4-octadécanoylaminophénol, bis(4-méthoxy- phényl)amine, 2,6-di-tert-butyl-4-diméthylaminométhylphénol, 2,4'diaminodiphénylméthane, 4,4'-diaminodiphénylméthane, N,N,N',N'-tétraméthyl-4,4'-diaminodiphénylméthane,1,2-bis- [(2-méthylphényl)amino]éthane,1,2-bis(phénylamino)propane, (otolyl)biguanide, bis[4-(1',3'-diméthylbutyl)phényl]amine, N-phényl-1naphtylamine tert-octylée, mélange de tert-butyl/ tertoctyldiphénylamines mono- et dialkylées, mélange de nonyldiphénylamines mono- et dialkylées, mélange de dodécyl- diphénylamines mono- et dialkylées, mélange d'isopropyl/ isohexyldiphénylamines mono- et dialkylées, mélange de tert-butyldiphénylamines mono- et dialkylées, 2,3-dihydro- 3,3-diméthyl-4H-1,4-benzothiazine, phénothiazine, mélange de tertbutyl/tert-octylphénothiazines mono- et dialkylées, mélange de tertoctylphénothiazines mono- et dialkylées, N-allylphénothiazine, N,N,N',N'-tétraphényl-1,4-diamino- but-2-ène, N,N-bis(2,2,6,6-tétraméthylpipérid-4-yl)- * hexaméthylènediamine, sébacate de bis(2,2,6,6-tétraméthyl- pipérid-4-yle), 2,2,6,6-tétraméthylpipéridine-4-one, 2,2,6,6tétraméthylpipéridine-4-ol. 2. Absorbants de lumière UV et stabilisants à la lumière 2.1. Composés du nickel, par exemple: complexes du nickel avec le 2,2'-thio-bis[4-(1,1,3,3-tétraméthylbutyl)phénol] tels que le complexe à 1:1 ou 1:2, avec ou sans ligands supplémentaires tels que la n-butylamine, la triéthanolamine ou la N-cyclohexyldiéthanolamine, dibutyldithiocarbamate de nickel, sels de nickel des esters monoalkyliques, par exemple de l'ester méthylique ou éthylique, de l'acide 4-hydroxy-3,5-di-tiert-butylbenzylphosphonique, complexes du nickel avec des cétoximes, par exemple avec la 2-hydroxy- 4-méthylphénylundécylcétoxime, complexes du nickel avec le 1-phényl-4-lauroyl-5-hydroxypyrazole, avec ou sans ligands supplémentaires. 2.2. Amines à empêchement stérique, par exemple: sébacate de bis(2,2,6,6tétraméthyl-4-pipéridyle), succinate de bis(2,2,6,6-tétraméthyl-4-pipéridyle), sébacate de bis- (1,2,2,6,6-pentaméthyl-4-pipéridyle), sébacate de bis(1- octyloxy-2,2,6,6-tétraméthyl-4-pipéridyle),n-butyl-3,5-di- terL-butyl-4-hydroxybenzylmalonate de bis(1,2,2,6,6-penta- méthyl-4-pipéridyle), produit de condensation de la 1-(2- hydroxyéthyl)-2,2,6,6-tétraméthyl-4-hydroxypipéridine et de l'acide succinique, produit de condensation de la N,N'- bis(2,2,6,6-tétraméthyl-4-pipéridyl)hexaméthylènediamine et de la 4-tertoctylamino-2,6-dichloro-1,3,5-triazine, nitrilotriacétate de tris(2,2,6, 6-tétraméthyl-4-pipéridyle), butane-1,2,3,4-tétracarboxylate de tétrakis(2,2,6,6-tétra- méthyl-4-pipéridyle), 1,1'-(éthane-1,2-diyl)-bis(3,3,5,5- tétraméthylpipérazinone), 4-benzoyl-2,2,6,6-tétraméthyl- pipéridine, 4-stéaryloxy-2,2,6,6-tétraméthylpipéridine, 2-n-butyl-2-(2hydroxy-3,5-di-tert-butylbenzyl)malonate de bis(1,2,2,6,6-pentaméthylpipéridyle), 3-n-octyl-7,7,9,9- tétraméthyl-1,3,8-triazaspiro[4.5]décane-2,4-dione, sébacate de bis(1octyloxy-2,2,6,6-tétraméthylpipéridyle), succinate de bis(1-octyloxy-2,2, 6,6-tétraméthylpipéridyle), produit de condensation de la N,N'-bis(2,2,6,6-tétraméthyl-4-pipéridyl)- hexaméthylènediamine et de la 4-morpholino-2,6-dichloro- 1,3,5-triazine, produit de condensation de la 2-chloro- 4,6-bis(4-n-butylamino-2,2,6,6-tétraméthylpipéridyl)- 1,3,5-triazine et du 1,2-bis(3-aminopropylamino)éthane, produit de condensation de la 2-chloro-4,6-bis(4-n-butyl- amino-1,2,2,6,6-pentaméthylpipéridyl)-1,3,5-triazine et du 1,2-bis(3-aminopropylamino)éthane, 8-acétyl-3-dodécyl- 7,7,9,9-tétraméthyl-1,3,8-triazaspiro[4.5]décane-2,4-dione, 3-dodécyl-1-(2,2,6,6-tétraméthyl-4-pipéridyl)pyrrolidine- 2,5-dione,3-dodécyl-l-(1,2,2,6,6-pentaméthyl-4-pipéridyl)- pyrrolidine-2,5-dione, mélange de 4-hexadécyloxy- et 4-stéaryloxy-2,2,6, 6-tétraméthylpipéridines, produit de condensation de la N,N'-bis(2,2,6,6-tétraméthyl-4-pipéridyl)hexaméthylènediamine et de la 4-cyclohexylamino-2,6-dichloro- 1,3,5-triazine, N-(2,2,6,6-tétraméthyl-4-pipéridyl)- n-dodécylsuccinimide, N-(1,2,2,6,6-pentaméthyl-4-pipéridyl)- n-dodécylsuccinimide, 2-undécyl-7,7,9,9-tétraméthyl-1-oxa- 3,8-diaza-4-oxospiro[4.5]décane, produit réactionnel du 7,7,9,9-tétraméthyl-2-cycloundécyl-1-oxa-3,8-diaza- 4-oxospiro[4.5]décane et de l'épichlorhydrine. 3. Désactivateurs de métaux, par exemple: N,N'-diphényl- oxamide, N-salicylal-N'-salicyloylhydrazine, N,N'-bis- (salicyloyl)hydrazine, N,N'-bis(3,5-di-tert-butyl-4-hydroxy- phénylpropionyl)hydrazine, 3-salicyloylamino-1,2,4-triazole, bis(benzylidène)dihydrazide oxalique, oxanilide, dihydrazide isophtalique, bisphénylhydrazide sébacique, N,N'-diacétyl- dihydrazide adipique, N,N'-bis(salicyloyl)dihydrazide oxalique, N,N'-bis(salicyloyl)dihydrazide thiodipropionique. 4. Phosphites et phosphonites, par exemple: phosphite de triphényle, phosphites de diphényle et d'alkyle, phos- phites de phényle et de dialkyle, phosphite de tris(nonyl- phényle), phosphite de trilauryle, phosphite de triocta- décyle, diphosphitededistéaryle-pentaérythritol, phosphite de tris(2,4-di-tert-butylphényle), diphosphite de diiso- décyle-pentaérythritol, diphosphite de bis(2,4-di-tert- butylphényle)-pentaérythritol, diphosphite de bis(2,6-di- tert-butyl-4-méthylphényle)-pentaérythritol, diphosphite de diisodécyloxy-pentaérythritol, diphosphite de bis(2,4-di- tert-butyl-6-méthylphényle)-pentaérythritol, diphosphite de bis(2,4,6tris-tert-butylphényle)-pentaérythritol, triphosphite de tristéaryle-sorbitol, 4,4'-biphénylène- diphosphonite de tétrakis(2,4-di-tert-butylphényle), 6-isooctyloxy-2,4,8,10-tétra-tert-butyl-12H-dibenzo[d,g]- 1,3,2-dioxaphosphocine,6-fluoro-2,4,8,10-tétra-tert-butyl- 12-méthyl-dibenzo[d,g]-1,3,2-dioxaphosphocine, phosphite de bis(2,4-ditert-butyl-6-méthylphényle) et de méthyle, phosphite de bis(2,4-di-tert-butyl-6-méthylphényle) et d'éthyle. 5. Hydroxylamines, par exemple: N,N-dibenzylhydroxyl- amine, N,N-diéthylhydroxylamine, N,N-dioctylhydroxylamine, N,Ndilaurylhydroxylamine, N,N-ditétradécylhydroxylamine, N,Ndihexadécylhydroxylamine,N,N-dioctadécylhydroxylamine, N-hexadécyl-N-octadécylhydroxylamine, N-heptadécyl-N-octa- décylhydroxylamine, N,N-dialkylhydroxylamine dérivée d'amine de suif hydrogéné. 6. Nitrones, par exemple: N-benzyl-alpha-phénylnitrone, N-éthyl-alphaméthylnitrone, N-octyl-alpha-heptylnitrone, N-lauryl-alpha-undécylnitrone,N-tétradécyl-alpha-tridécyl- nitrone, N-hexadécyl-alpha-pentadécylnitrone, N-octadécyl- alpha-heptadécylnitrone, N-hexadécyl-alpha-heptadécyl- nitrone, N-octadécyl-alpha-pentadécylnitrone, N-heptadécyl- alpha-heptadécylnitrone, N-octadécyl-alpha-hexadécylnitrone, nitrone dérivée de N,N-dialkylhydroxylamine dérivée d'amine de suif hydrogéné. 7. Agents de synergie sulfurés, par exemple: thiodipro- pionate de dilauryle ou thiodipropionate de distéaryle. 8. Composés éliminant les peroxydes, par exemple: esters d'acide 3thiodipropionique tels que les esters de lauryle, stéaryle, myristyle ou tridécyle, mercaptobenzimidazole ou sel de zinc du 2-mercaptobenzimidazole, dibutyldithio- carbamate de zinc, disulfure de dioctadécyle, tétrakis- (3-dodécylmercapto)propionate de pentaérythritol. 9. Co-stabilisants basiques, par exemple: mélamine, polyvinylpyrrolidone, dicyandiamide, cyanurate de triallyle, dérivés d'urée, dérivés d'hydrazine, amines, polyamides, polyuréthannes, sels de métaux alcalins et sels de métaux alcalino-terreux d'acides gras supérieurs tels que le stéarate de calcium, le stéarate de zinc, le béhénate de magnésium, le stéarate de magnésium, le ricinoléate de sodium et le palmitate de potassium, pyrocatécholate d'antimoine ou pyrocatécholate d'étain. 10. Agents de nucléation, par exemple: substances miné- rales telles que le talc, des oxydes métalliques tels que le bioxyde de titane ou l'oxyde de magnésium, des phosphates, carbonates ou sulfates, de préférence de métaux alcalino- terreux; composés organiques tels que des acides mono- ou polycarboxyliques et leurs sels, par exemple l'acide 4-Lert-butylbenzoïque, l'acide adipique, l'acide diphényl- acétique, le succinate de sodium ou le benzoate de sodium; composés polymères tels que des copolymères ioniques ("ionomères"). 11. Charges et agents de renforcement, par exemple: carbonate de calcium, silicates, fibres de verre, billes de verre creuses, amiante, talc, kaolin, mica, sulfate de baryum, oxydes et hydroxydes métalliques, noir de carbone, graphite, sciure fine de bois et farines ou fibres d'autres produits naturels, fibres synthétiques. 12. Autres additifs, par exemple: plastifiants, lubrifiants, agents émulsionnants, pigments, additifs de rhéologie, catalyseurs, agents de réglage d'écoulement, agents d'avi- vage optique, ignifugeants, agents antistatiques et agents gonflants. 13. Benzofurannones et indolinones, par exemple: composés proposés dans les documents US-A-4 325 863, US-A-4 338 244, US-A-5 175 312, US-A-5 216 052, US-A-5 252 643, DE-A-4 316 611, DE-A-4 316 622, DE-A-4 316 876, EP-A-0 589 839 ou EP-A- 0 591 102, ou 3-[4-(2-acétoxyéthoxy)phényl]-5,7-di-tert- butylbenzofuranne-2-one, 5,7-di-tert-butyl-3-[4-(2-stéaroyl- oxyéthoxy)phényl]benzofuranne-2-one, 3,3'-bis[5,7-di-tert- butyl-3-(4-[2-hydroxyéthoxy]phényl)benzofuranne-2-one], ,7-di-tert-butyl3-(4-éthoxyphényl)benzofuranne-2-one, 3-(4-acétoxy-3,5-diméthylphényl)-5,7-di-tert-butylbenzo- furanne-2-one,3-(3,5-diméthyl-4-pivaloyloxyphényl)-5,7-di- tert-butylbenzofuranne-2-one. Le rapport en poids de la quantité totale des composants A), B) et C) aux additifs classiques peut être, par exemple, de 1:0,1 à 1:5. L'invention concerne en outre l'utilisation du nouveau mélange stabilisant pour stabiliser une polyoléfine contre une dégradation provoquée par la lumière. Les exemples ci-dessous illustrent l'invention plus en détail. Les parties et pourcentages sont tous exprimés en poids, sauf mention contraire. Stabilisants utilisés dans les Exemples 1. 3 suivants Stabilisant. la lumière (A-i) CH3 Si-O - (CH2)3 O HOC CH3 HO N CH3 H nl La valeur moyenne de n1 est 5,8. Stabilisant. la lumière (A-2): Un produit pouvant être obtenu en faisant réagir un produit, obtenu par réaction d'une polyamine de formule H2N- (CH2)- NH (CH2)--NH (CH2)3-NH2 3 2 avec le chlorure cyanurique, avec un composé de formule H-N-C4H.-n H3C CH3 H3C N CH3 H Stabilisant à la lumière (A-3): H3C CH3 O -CH2CH2-OOC-'CH2CH2-CO- H3C CH3 n3 La valeur moyenne de n3 est 5,1. Absorbant de lumière UV (C-1): OH C(CH3)3 IN\ N Cl N CH3 Absorbant de lumière UV (C-2): OH C(CH3)3 N \ N Cl-- N - C(CHI3 Exemple 1: Action de stabilisation à la lumière dans des plaques de polypropylène moulées par injection Une quantité de 100 parties de poudre de polypropy- lène (indice de fluidité à chaud: 2,4 g/10 min; mesuré à 230 C et 2,16 kg) est mélangée dans un mélangeur à tambour avec 0,05 partie de tétrakis[3-(3,5-di-tert-butyl-4-hydroxy- phényl)propionate] de pentaérythrityle, 0,05 partie de phosphite de tris[2,4-di-tert-butylphényle] et le mélange stabilisant indiqué au Tableau 1, puis le mélange est transformé en granulés dans une extrudeuse à une température de 200 à 220 C. Les granulés résultants sont moulés par injection en plaques de 2 mm d'épaisseur dans une machine de moulage par injection à une température de 240 à 260 C. Les plaques de polypropylène ainsi préparées sont montées sur des plaques de polyméthacrylate de méthyle et sont vieillies sous l'action des intempéries en Floride (45 sud, direct). A intervalles de temps réguliers, l'absorption par le carbonyle des éprouvettes exposées aux intempéries est mesurée au moyen d'un spectrophotomètre IR. Le temps d'exposition jusqu'à une absorption par le carbonyle de 0,5 est pris comme mesure de l'action protectrice du mélange stabilisant. Les résultats sont indiqués au Tableau 1. TABLEAU 1 Énergie d'irradiation Mélange stabilisant jusqu'à absorption par Mlange stabilisant le carbonyle de 0,5 en kL.an*) 0,05 % de (A-1), 0, 2 % de stéarate de 312 magnésium et 0,05 % de (C-1) 0,05 % de (A-2), 0,2 % de stéarate de 260 magnésium et 0,05 % de (C- 1) Comparaison: Mélange stabilisant selon US-A-4 929 652 0,05 %de (A-3), 0,2 % de stéarate de 234 magnésium et 0,05 % de (C-1) *) Des valeurs élevées indiquent une bonne stabilisation. Les résultats présentés au Tableau 1 font clairement apparaître lasupériorité du mélange stabilisant selon la présente invention comparé au mélange stabilisant connu de l'art antérieur. Exemple 2: Stabilisation à la lumière de feuilles de copolymère séquence de polypropyléne Une quantité de 100 parties de poudre de copolymère séquence de polypropylène est homogénéisée avec 0,05 partie de tétrakis[3-(3,5-di-Lert-butyl-4-hydroxyphényl)propionate] de pentaérythrityle, 0,10 partie de phosphite de tris(2,4- di-Lert-butylphényle) et avec le mélange stabilisant indiqué aux Tableaux 2 et 3, dans un plastographe de Brabender à 200 C pendant 10 minutes. La composition ainsi obtenue est retirée du mélangeur aussi rapidement que possible et comprimée dans une presse à genouillère pour former une plaque ayant une épaisseur de 2 à 3 mm. Un morceau de la plaque moulée à la presse résultante est découpé et pressé entre deux plaques d'aluminium dur à haut poli pendant 6 minutes à 260 C en utilisant une presse hydraulique de laboratoire pour former une feuille de 0,5 mm d'épaisseur qui est immédiatement refroidie dans une presse refroidie par eau. Des sections mesurant chacune 60 mm x 25 mm sont ensuite découpées à l'emporte-pièce dans cette feuille de 0,5 mm et sont exposées dans un appareil WEATHER-O-METER Ci 65 (température du panneau noir de 63 2 C, sans pulvé- risation d'eau). Ces éprouvettes sont retirées de l'appareil d'exposition à intervalles réguliers et examinées pour déterminer leur teneur en carbonyle dans un spectromètre IR. L'accroissement de l'extinction due au carbonyle pendant l'exposition est une mesure de la dégradation par photo- oxydation du polymère et l'on sait d'après l'expérience acquise qu'il est associé à une réduction des propriétés mécaniques. Le temps (T0,1 mesuré) nécessaire pour atteindre une extinction due au carbonyle de 0,1 est indiqué dans les Tableaux 2 et 3. TABLEAU 2 Mélange stabilisant T01 mesuré en heures 0,1 % de (A-l), 0, 1 % de stéarate de magnésium et 4530 0,5 % de TiO2 0,1 % de (A-2), 0,1 % de stéarate de magnésium et 3340 0,5 % de TiO2 TABLEAU 3 Mélange de stabilisants T0,1 mesuré en heures 0,1 % de (A-1), 0,1 % de stéarate de magnésium et 3680 0,1 % de (C-2) 0,1 % de (A-2), 0,1 % de stéarate de magnésium et 3200 0,1 % de (C-2) Exemple 4: Stabilisation à la lumière de feuilles d'homo- polymère de polypropylène Une quantité de 100 parties de poudre d'homopolymère de polypropylène est homogénéisée avec 0,05 partie de tétrakis[3-(3,5-di-bert-butyl-4-hydroxyphényl)propionate] de pentaérythrityle, 0,05 partie de phosphite de tris(2,4-di- tert-butylphényle) et avec le mélange stabilisant indiqué au Tableau 4, dans un plastographe de Brabender à 200 C pendant 10 minutes. La composition ainsi obtenue est retirée du mélangeur aussi rapidement que possible et comprimée dans une presse à genouillère pour former une plaque ayant une épaisseur de 2 à 3 mm. Un morceau de la plaque moulée à la presse résultante est découpé et pressé entre deux plaques d'aluminium dur à haut poli pendant 6 minutes à 260 C en utilisant une presse hydraulique de laboratoire pour former une feuille de 0,5 mm d'épaisseur qui est immédiatement refroidie dans une presse refroidie par eau. Des sections mesurant chacune 60 mm x 25 mm sont ensuite découpées à l'emporte-pièce dans cette feuille de 0,5 mm et sont exposées dans un appareil WEATHER-O-METER Ci 65 (température du panneau noir de 63 + 2 C, sans pulvérisation d'eau). Ces éprouvettes sont retirées de l'appareil d'exposition à intervalles réguliers et examinées pour déterminer leur teneur en carbonyle dans un spectromètre IR. L'accroissement de l'extinction due au carbonyle pendant l'exposition est une mesure de la dégradation par photo- oxydation du polymère et l'on sait d'après l'expérience acquise qu'il est associé à une réduction des propriétés mécaniques. Le temps (T01 mesuré) nécessaire pour atteindre une extinction due au carbonyle de 0,1 est indiqué dans le Tableau 4. TABLEAU 4 Mélange stabilisant T0,1 mesuré en heures 0,1 % de (A-1), 0, 1 % de stéarate de magnésium et 3360 0,5 % de TiO2 0,1 % de (A-2), 0,1 % de stéarate de magnésium et 2000 0,5 % de TiO2 REVENDICATIONS 1. Mélange stabilisant caractérisé en ce qu'il contient A) soit (A1) au moins un composé de la formule (I) R1 si-O (-) I R2 H3C CH3 H3C CH3 R3 -ni dans laquelle R1 est un groupe alkyle en C1-C10, cycloalkyle en C5-C12, cycloalkyle en C5-C12 substitué par un ou plusieurs groupes alkyle en C1-C4, phényle ou phényle substitu6 par un ou plusieurs groupes alkyle en C-C10, R2 est un groupe alkylène en C3-C10, R3 est l'hydrogène; un groupe alkyle en C1-C8, 0', OH, alcoxy en C1-C18, cycloalcoxy en C5-C12, -CH2CN, alcényle en C3-C6, phénylalkyle en C7-C9, phénylalkyle en C7-C9 qui est substitué sur le radical phényle par un ou plusieurs groupes alkyle en C1-C4; ou un groupe acyle en C1-C8, et n1 est un nombre de 2 à 50; soit (A2) un produit pouvant être obtenu en faisant réagir un produit, obtenu par réaction d'une polyamine de la formule (IIa) avec le chlorure cyanurique, avec un composé de la formule (IIb) H2N- (CH2) n NH-(CH2)n NH(CH2)n --NH2 (l a) H2 2n2 n2n H-N-R4 (lib) H3C CH3 H3C CH3 Rs formules dans lesquelles n2', n2" et n2"' sont chacun, indépendamment des autres, un nombre de 2 à 12, R4 est l'hydrogène ou un groupe alkyle en C1-C12, cycloalkyle en C5-C12, phényle ou phénylalkyle en C7-C9, et R5 est tel que défini pour R3; B) de l'oxyde de magnésium, de l'hydroxyde de magnésium, de l'oxyde de zinc, de l'hydroxyde de zinc ou un sel organique de zinc ou de magnésium, ou une hydrotalcite; et C) soit (C1) un absorbant de lumière UV, soit (C2) un pigment, soit (C3) un absorbant de lumière UV et un pigment; à condition que, lorsque le composant A) est un produit pouvant être obtenu en faisant réagir un produit, obtenu par réaction d'une polyamine de formule (IIa) avec le chlorure cyanurique, avec un composé de formule (IIb), le composant B) soit l'oxyde de magnésium, l'hydroxyde de magnésium ou un sel organique de zinc ou de magnésium, ou une hydrotalcite. 2. Mélange stabilisant selon la revendication 1, caractérisé en ce que le composant B) est l'oxyde de magnésium, l'hydroxyde de magnésium, l'oxyde de zinc, l'hydroxyde de zinc ou un sel organique de zinc ou de magnésium; à condition que, lorsque le composant A) est un produit pouvant être obtenu en faisant réagir un produit, obtenu par réaction d'une polyamine de formule (IIa) avec le chlorure cyanurique, avec un composé de formule (IIb), le composant B) soit l'oxyde de magnésium, l'hydroxyde de magnésium ou un sel organique de zinc ou de magnésium. 3. Mélange stabilisant selon la revendication 1, caractérisé en ce que le composant A) est au moins un composé de formule (I). 4. Mélange stabilisant selon la revendication 1, caractérisé en ce que R3 et R5 sont chacun, indépendamment de l'autre, l'hydrogène, un groupe alkyle en C1-C4, OH, alcoxy en C6-C12, cycloalcoxy en C5-C8, allyle, benzyle ou acétyle. 5. Mélange stabilisant selon la revendication 1, caractérisé en ce que R3 et R5 sont chacun, indépendamment de l'autre, l'hydrogène ou un groupe méthyle. 6. Mélange stabilisant selon la revendication 1, caractérisé en ce que R1 est un groupe alkyle en C1-C4, cycloalkyle en C5-C8 ou phényle, R2 est un groupe alkylène en C3-C6, et n1 est un nombre de 2 à 25; n2' n2" et n2"' sont chacun, indépendamment des autres, un nombre de 2 à 4, et R4 est un groupe alkyle en C1-C4. 7. Mélange stabilisant selon la revendication 1, caractérisé en ce que le composé de formule (I) est CH3 -Si-O (CH2)3 O H3C CH 3 H3C N CH3 H ni n étant un nombre de 2 à 20; le composé de formule (IIa) est H2N- (CH2)3 NH - (CH2)2 -NH (CH2)3 NH2 3 2 et le composé de formule (IIb) est H-N-C4H9-n H3C CH3 H3C N CH3 H 8. Mélange stabilisant selon la revendication 1, caractérisé en ce que le sel organique de zinc ou de magnésium est un acétylacétonate ou un monocarboxylate aliphatique. 9. Mélange stabilisant selon la revendication 1, caractérisé en ce que l'absorbant de lumière UV est un 2-(2'-hydroxyphényl)benzotriazole, une 2-hydroxybenzo- phénone, un ester d'acide benzoïque substitué ou non substitué, un acrylate, un oxamide, une 2-(2-hydroxyphényl)- 1,3,5-triazine, un monobenzoate de résorcinol ou une formamidine. 10. Mélange stabilisant selon la revendication 1, caractérisé en ce que l'absorbant de lumière UV est un 2-(2'-hydroxyphényl)benzotriazole, une 2-hydroxybenzophénone ou une 2-(2-hydroxyphényl)-1,3,5-triazine. 11. Mélange stabilisant selon la revendication 1, caractérisé en ce que le pigment est le bioxyde de titane. 12. Mélange stabilisant selon la revendication 1, caractérisé en ce qu'il contient un absorbant de lumière UV comme composant C). 13. Mélange stabilisant selon la revendication 1, caractérisé en ce qu'il contient A) un composé de formule CH3 Si-O I (CH2)3 H3C ' CH3 H3C N- CH3 H n1 n1 étant un nombre de 2 à 20; ou un produit pouvant être obtenu en faisant réagir un produit, obtenu par réaction d'une polyamine de formule H2N (CH2)3 NH- (CH2)2 NH (CH2)3 NH2 avec du chlorure cyanurique, avec un composé de formule H-N-C4Hg-n H3C CH3 H3C N CH3 H B) du stéarate de magnésium, et C) le composé OH C(CH3)3 C'"iN N,_ N CH3 ou TiO2. 14. Composition contenant une polyoléfine, caracté- risée en ce qu'elle contient aussi un mélange stabilisant selon la revendication 1. 15. Composition selon la revendication 14, caracté- risée en ce que la polyoléfine est du polyéthylène ou du polypropylène ou un copolymère de polyéthylène ou de polypropylène. 16. Procédé pour stabiliser une polyoléfine contre une dégradation provoquée par la lumière, caractérisé en ce qu'il consiste à ajouter à la polyoléfine un mélange stabilisant selon la revendication 1.